Brevet FR2977377A1 — publié le 20130104

Traducteur UltraSonore Haute Température utilisant un cristal de niobate de lithium brasé avec de l'or et de l'indium. Le domaine de l'invention est celui des dispositifs émetteur, récepteur ou émetteur-récepteur d'ondes ultrasonores ou acoustiques pouvant se propager dans les solides et les fluides, dénommés ci-après dans la description : Traducteur UltraSonore Haute Température ou TUSHT, conçus pour fonctionner à de hautes températures, typiquement supérieures 1 o à plusieurs centaines de degrés Celcius. De manière générale, les ondes acoustiques peuvent être de type longitudinal (propagation dans les fluides et les solides) ou de type transversal (propagation dans les solides et les fluides visqueux, par exemple), ou des combinaisons de ces deux types d'ondes (propagation 15 d'ondes de surface, d'ondes guidées, dans les solides). Actuellement il existe un besoin d'augmenter les domaines de fonctionnement des traducteurs ultrasonores ou acoustiques, et leur durée d'utilisation notamment dans les conditions physiques du collecteur chaud de la cuve principale de réacteurs à neutrons rapides refroidis par métal liquide. 20 Ce type de traducteurs peuvent en effet trouver des applications en réacteurs à neutrons rapides, le bon fonctionnement des traducteurs devant toutefois être visé sous notamment les conditions physiques indicatives suivantes : - une immersion en métal ou alliage liquide (sodium par 25 exemple) ; une température de travail en conditions normales: 200°C (réacteur à l'arrêt), 550°C (réacteur en fonctionnement) ; _ une température de travail en conditions incidentelles : 700°C ; - des cycles de température entre 200°C et 550°C ; 30 - un gradient occasionnel de température (choc thermique) : - 20 °C/s entre 550 °C et 400 °C ; - un flux de neutrons rapides et thermiques, et de photons gamma ; une durée de fonctionnement de plusieurs dizaines d'années 35 (durée d'exploitation des réacteurs : 60 ans) ; - une température d'épreuves (tests) ou de conditionnements initiaux supérieure à la température d'utilisation (600°C environ pour une utilisation à 550°C). Les traducteurs doivent également pouvoir fonctionner à température 5 ambiante (quelques degrés) pour les tests de laboratoire. Les traducteurs doivent pouvoir fonctionner en émetteurs d'ondes acoustiques ou ultrasonores, en récepteurs d'ondes acoustiques ou ultrasonores, en émetteurs-récepteurs. Les traducteurs doivent enfin pouvoir fonctionner dans un domaine 1 o étendu de fréquences acoustiques ou ultrasonores, typiquement du quasi continu à plusieurs Mégahertz. Par leurs caractéristiques génériques, les améliorations des traducteurs visent également d'autres champs d'application tels que l'instrumentation des réacteurs à eau pressurisée ou bien encore 15 l'instrumentation haute température dans l'industrie non nucléaire. De manière connue, la génération et/ou la réception d'ondes acoustiques sont effectuées à l'aide d'un élément en matériau convertisseur d'énergie électrique en énergie mécanique et/ou inversement, de type piézoélectrique, ou magnétostrictif, ou électro-magnéto-acoustique (EMAT), 20 ou autre. L'élément convertisseur (de type piézoélectrique par exemple) est séparé du milieu de propagation des ondes par une lame de protection (généralement métallique ou en alliage métallique) appelée dans la description lame support (parfois nommée lame d'interface, lame de 25 séparation, lame de phase, lame de couplage, lame avant, face avant, diaphragme, ....) ou plus généralement support, qui dans la pratique peut être intégré à une partie de boîtier ou d'une pièce à inspecter, ou d'un guide d'ondes. Afin d'obtenir des performances satisfaisantes, il convient de 30 déterminer notamment : - le choix du matériau convertisseur ; - le choix du matériau de support, et du plus généralement du boitier ; - le choix et la mise en oeuvre du type de liaison (jonction) entre le 35 matériau convertisseur et le support, cette liaison devant assurer des fonctions mécaniques et acoustiques, c'est-à-dire être capable de transmettre des ultrasons dans une large plage de fréquence (du quasi continu à quelques Mégahertz) et de température (de quelques degrés à 550°C, voire 700°C). Sur sa deuxième face, le matériau convertisseur est couplé à une électrode, le couplage pouvant être effectué de la même manière qu'entre le matériau convertisseur et le support, ou pouvant être effectué de manière différente. La lame peut servir de seconde électrode. Il est demandé au type de liaison d'être compatible avec la fonction électrique des électrodes (électrode et support, réalisés en matériaux conducteurs), 1 o c'est-à-dire qu'il n'introduise pas entre les électrodes et le convertisseur d'élément dont les propriétés électriques (résistivité) et/ou diélectriques puissent faire obstacle à un couplage électrique résistif et/ou capacitif, par exemple, par contact entre lesdites électrodes et le convertisseur. L'ensemble suivant « support-première jonction-matériau 15 convertisseur-seconde jonction-électrode », dénommé dans la suite de la description : assemblage, doit fonctionner (mécaniquement, électriquement et acoustiquement) durablement et avec des caractéristiques stables dans des conditions sévères énumérées précédemment. Une technique parfois utilisée consiste à recourir à des guides 20 d'ondes, dont une extrémité est au contact du milieu à haute température, l'autre extrémité étant située en zone plus froide et soumise à des flux nucléaires faibles, portant un traducteur conventionnel basse température. Ces dispositifs sont de mise en oeuvre délicate, notamment en présence de gradients et d'instabilités de température. 25 Il est à noter par ailleurs que les traducteurs ultrasonores dits « haute température » du commerce, ne permettent pas d'atteindre les performances demandées par rapport à la plage de température, la plage de fréquence, et la durée d'utilisation. En effet les limitations sont apportées notamment par : - le matériau convertisseur piézoélectrique de température de 30 Curie insuffisamment élevée, par exemple ; - le type de jonction utilisée entre ce matériau et la lame (boitier) : colles, pâtes, joints liquéfiables..., ne supportant pas la température imposée ou des cycles ou gradients de température, ou ne supportant pas les contraintes mécaniques induites par la température ou le fonctionnement du traducteur, ou bien encore dégradant le traducteur par agressivité ou réactions chimiques, ... ; - le type de jonction utilisée entre ce matériau et la lame ; le contact sec par pression (vis, ressort) par exemple n'est pas adapté à la 5 transmission d'ultrasons de haute fréquence. De plus, les matériaux utilisés (convertisseur, jonction) sont souvent fragilisés par les conditions de rayonnements nucléaires. C'est pourquoi, la présente invention a pour objet un traducteur comprenant de nouvelles jonctions à base d'indium et d'or et présentant de 1 o très bonnes propriétés de tenue à haute température, permettant ainsi de vaincre les problèmes précités. Plus précisément, la présente invention a pour objet un traducteur ultrasonore haute température comprenant une électrode supérieure en acier ou métal, un convertisseur en matériau piézoélectrique et un support en acier 15 ou métal assurant l'interface entre le convertisseur et le milieu de propagation des ondes acoustiques, une première jonction entre le support et le cristal piézoélectrique, une seconde jonction entre le convertisseur et l'électrode supérieure, caractérisé en ce que la première jonction consiste en un joint solide comprenant de l'or et de l'indium. 20 Selon une variante de l'invention, la première et la seconde jonctions consistent en un joint solide comprenant de l'or et de l'indium. Selon une variante de l'invention, le matériau piézoélectrique est du niobate de lithium. Selon une variante de l'invention, le pourcentage atomique de 25 l'indium est inférieur à environ 35 °/O. Ainsi selon la présente invention, la première jonction transmet les ondes acoustiques, car elle couple acoustiquement le convertisseur et le support. La seconde jonction peut être du même type que la première, c'est- 30 à-dire réalisée par un joint solide contenant de l'or et de l'indium, transmettant également les ondes acoustiques, et couplant acoustiquement le convertisseur et l'électrode. La seconde jonction peut être également d'un type différent de la première, réalisée par un simple contact entre le convertisseur et l'électrode, qui ne transmet pas les ondes ultrasonores de haute fréquence et réalise un découplage acoustique du convertisseur et de l'électrode. Il peut être en effet intéressant de prévoir une seconde jonction non brasée de manière à disposer de degré supplémentaire de conception et 5 notamment dans le cadre de traducteur multifréquentiel. Lorsque le matériau piézoélectrique est du niobate de lithium, celui-ci peut se présenter sous toutes ses formes, compositions chimiques et traitements dont par exemple les variétés : cristalline, congruente, stoechiométrique ou quasi stoechiométique, réduite (« black » lithium 1 o niobate), à domaines de polarisation alternés ou inversés, à polarisation périodique (PPL, periodically poled lithium niobate), dopée (inclusion ou substitution d'éléments chimiques). Le niobate de lithium peut être élaboré par toute technique dont, par exemple : le tirage par méthode Czochralski ou Czochralski modifiée, 15 l'élaboration par fusion de zone. Selon une variante de l'invention le niobate de lithium présente, pour l'émission et la réception d'ondes essentiellement longitudinales, une coupe cristallographique d'orientation Z (Y 90°). Selon une variante de l'invention, le niobate de lithium présente, pour 20 l'émission et la réception d'ondes essentiellement longitudinales une coupe cristallographique d'orientation Y 36°. Selon une variante de l'invention, le niobate de lithium présente, pour l'émission et la réception d'ondes essentiellement transversales, une coupe cristallographique d'orientation Y 163°. 25 Selon une variante de l'invention, le traducteur ultrasonore haute température comprend un boîtier intégrant l'assemblage : support-première jonction-convertisseur-seconde jonction-électrode supérieure, le support étant une lame intégrée audit boîtier, ou rapportée sur ledit boîtier. Selon une variante de l'invention, le traducteur ultrasonore comprend 30 en outre un câble électrique. Le câble électrique peut être de type coaxial, son âme étant électriquement connectée à l'électrode et sa gaine extérieure étant électriquement connectée à la lame support, par exemple, ou de tout autre type. Selon une variante de l'invention, le boîtier comprend des moyens 35 d'aération permettant de renouveler l'oxygène présent dans ledit boîtier. Cette aération est prévue, en tant que de besoin, pour maintenir le niobate de lithium sous une pression partielle d'oxygène suffisante, à haute température. L'invention a aussi pour objet un procédé de fabrication d'un traducteur ultrasonore haute température, dans lequel la face du support et celle de l'électrode considérées ci-dessous sont celles disposées au regard des faces du convertisseur dans l'assemblage électrode-convertisseursupport, caractérisé en ce qu'il comprend en outre les étapes suivantes pour réaliser les jonctions : - le dépôt d'une couche d'or suivi du dépôt d'une couche d'indium sur l'une des faces de l'électrode supérieure, sur les deux faces du convertisseur et sur une face du support en acier ; - l'empilement du support, du convertisseur et de l'électrode supérieure, maintenu sous pression ; - la réalisation de la première jonction et de la seconde jonction à base de composés d'or et d'indium par un procédé de brasage-diffusion, nommé plus simplement brasage dans la suite de la description. L'invention a encore pour objet un procédé de fabrication d'un traducteur ultrasonore haute température dans lequel la face du support et celle de l'électrode considérées ci-dessous sont celles disposées au regard des faces du convertisseur dans l'assemblage électrode-convertisseursupport et comprenant les étapes suivantes pour la réaliser les jonctions : - le dépôt d'une couche d'or suivi du dépôt d'une couche d'indium sur une première face du convertisseur et sur une face du support en acier ; la seconde face du convertisseur étant indifféremment du traitement effectué sur la face de l'électrode, laissée nue ou recouverte d'une couche d'or suivie d'une couche d'indium ou recouverte d'une couche d'or, ou de tout autre matériau, de préférence non oxydable, et dont les propriétés électriques et diélectriques sont compatibles avec un couplage électrique résistif et/ou capacitif, par exemple, du convertisseur et de l'électrode par contact ; - la face de l'électrode pouvant être indifféremment du traitement effectué sur la seconde face du convertisseur, laissée nue ou recouverte d'une couche d'or suivie d'une couche d'indium ou recouverte d'une couche d'or, ou de tout autre matériau, de préférence non oxydable, et dont les propriétés électriques et diélectriques sont compatibles avec un couplage électrique résistif et/ou capacitif, par exemple, de l'électrode et du convertisseur par contact ; r l'empilement du support et du convertisseur maintenu sous pression, ladite première face du convertisseur étant en regard de ladite face du support ; la réalisation de la première jonction à base de composé d'or et d'indium, par brasage ; l'empilement de l'électrode supérieure sur le convertisseur ; la réalisation de la seconde jonction par contact entre le convertisseur et l'électrode supérieure. Selon une variante de l'invention, le procédé comprend en outre pour réaliser les jonctions par brasage entre le support et le convertisseur d'une 15 part, éventuellement le convertisseur et l'électrode d'autre part : l'assemblage de l'ensemble constitué par les éléments à braser convertisseur et support, convertisseur et électrode, selon les cas, et ce en présence de feuilles ou films intercalés à base d'or d'une part et d'indium d'autre part, superposés (la feuille d'indium étant insérée 20 entre deux feuilles d'or), ou d'une feuille de mélange d'or et d'indium, entre chacun des éléments précités, par la mise en contact des différents éléments précités, maintenus sous pression ; une opération de brasage. Selon une variante de l'invention, le procédé comprend en outre la 25 réalisation de couches préalables d'or sur les faces desdits éléments destinées à être en regard dans l'opération d'assemblage par brasage, de manière à favoriser l'adhérence desdites feuilles d'or, ou feuilles de mélange d'or et d'indium. Selon une variante de l'invention, le procédé comprend en outre pour 30 réaliser les jonctions par contact entre le convertisseur et l'électrode, en substitution ou en sus des dépôts effectués sur leurs faces disposées en regard : l'assemblage de l'ensemble constitué par le convertisseur et l'électrode en présence d'une feuille à base d'or, ou constituée de tout autre 35 matériau, de préférence ductile et non oxydable, et dont les propriétés électriques et diélectriques sont compatibles avec un couplage électrique résistif et/ou capacitif, par exemple, de l'électrode et du convertisseur par contact. Selon une variante de l'invention, la réalisation desdites jonctions comprend en outre le dépôt préalable d'une couche d'accrochage entre lesdites couches d'or et l'électrode supérieure et/ou le convertisseur et/ou le support en acier. Cette couche d'accrochage peut également faire office de barrière par rapport à la diffusion des éléments or et/ou indium dans les matériaux situés de part et d'autre des jonctions. 1 o Selon une variante de l'invention, la couche d'accrochage est à base de chrome et/ou de chrome et de nickel. Selon une variante de l'invention, la couche d'accrochage est à base de titane. Selon une variante de l'invention, la réalisation desdites jonctions 15 comprend en outre le dépôt d'une couche (pellicule) de protection supérieure à ladite couche d'indium. Celle-ci protège la couche d'indium mécaniquement et chimiquement (oxydation). Selon une variante de l'invention, la couche de protection est à base d'or. 20 Selon une variante de l'invention, le procédé comprend le cycle de brasage comportant les étapes suivantes : - une première étape de montée en température à une première température comprise entre environ 150 °C et environ 400°C permettant la fusion et la diffusion de l'indium dans l'or et le maintien à cette première 25 température pendant une première durée correspondant à un premier palier ; - une deuxième étape de montée en température à une seconde température comprise entre environ 400°C et environ 1000°C et le maintien à cette seconde température pendant une seconde durée correspondant à un second palier. 30 Selon une variante de l'invention, ladite première température est de l'ordre de 170 °C. Selon une variante de l'invention, ladite seconde température est de l'ordre de 650 °C. Selon une variante de l'invention, la première durée est de l'ordre de 35 1 heure, la seconde durée étant de l'ordre de 2 heures, la montée en température pour passer de la première température à la seconde température étant de 4 heures. Selon une variante de l'invention, la première température est légèrement ascendante durant la première durée. Selon une variante de l'invention, les dépôts de couches sont réalisés par pulvérisation cathodique, sous vide. Selon une variante de l'invention, les étapes de réalisation des jonctions brasées sont effectuées sous un vide secondaire pouvant être de l'ordre de 10-5 mbar. 1 o II est à noter que le choix d'effectuer dans le cycle de brasage un premier brasage à « moyenne » température, puis un second brasage à « haute » température permet d'assurer une très bonne qualité de jonction particulièrement bien adaptée notamment aux applications visées dans la présente demande. 15 L'invention sera mieux comprise et d'autres avantages apparaîtront à la lecture de la description qui va suivre donnée à titre non limitatif et grâce aux figures annexées parmi lesquelles : - les figures 1 a et lb illustrent un premier exemple de réalisation d'un 20 traducteur selon l'invention ; - les figures 2a et 2b illustrent des exemples de cycles de brasage permettant d'obtenir les jonctions présentes dans un traducteur de la présente invention ; - la figure 3 illustre un second exemple de réalisation d'un traducteur 25 selon l'invention, comprenant l'utilisation de feuille intercalaire ; - la figure 4 illustre un dispositif comprenant un traducteur de l'invention et des moyens permettant de le faire fonctionner à des températures atteignant couramment 530°C à 600°C, la température limite de fonctionnement de l'assemblage support-convertisseur-électrode étant 30 supérieure à 900°C. La présente invention va être décrite dans le cadre de la réalisation d'un traducteur ultrasonore intégré dans un boîtier et notamment pour être utilisé pour réaliser de la détection de défauts d'objets, de présence de bulles de gaz, etc..., dans du sodium, milieu opaque ne permettant pas de détection optique, ou pour réaliser la détection de bruits. L'intérêt de la présente invention réside notamment dans les matériaux constitutifs des jonctions réalisées par brasage qui permettent la 5 transmission d'ondes acoustiques dans une large bande de fréquences. Premier exemple de réalisation d'un assemblaqe utilisé dans un traducteur de l'invention : On réalise les empilements de couches suivants sur chacun des 1 o éléments : support, convertisseur, électrode supérieure, ledit support correspondant à la lame d'un boitier. Ainsi, comme illustré en figure 1 : Un support 1 est recouvert d'un empilement de couches constitué des couches suivantes : une couche d'accrochage 11 ; 15 - une couche d'or 21 ; une couche d'indium 31 ; une couche de protection 41. Une électrode supérieure 2 comprend également l'empilement de couches suivant : 20 _ une couche de protection 42 : r une couche d'indium 32 ; une couche d'or 22 ; _ une couche d'accrochage 12. Un convertisseur pouvant être constitué d'un cristal piézoélectrique 3 25 comprend sur sa face inférieure l'empilement de couches suivant : une couche de protection 43i ; _ une couche d'indium 33i ; _ une couche d'or 23i ; r une couche d'accrochage 13i 30 et en face supérieure, un empilement symétrique de couches, soit : une couche d'accrochage 13s ; une couche d'or 23s ; une couche d'indium 33s ; une couche de protection 43s. Avantageusement le support de type lame et l'électrode dite supérieure peuvent être en acier de diverses nuances, l'acier le plus couramment utilisé étant l'acier austénitique de type 304L (éventuellement refondu sous vide). Après assemblage, on obtient la structure de traducteur illustré en figure 1 b qui met en évidence les premières et seconde jonctions J, et J2 situées respectivement entre le support et le convertisseur d'une part et entre le convertisseur et l'électrode supérieure d'autre part. Le convertisseur peut être un disque de : - niobate de lithium monocristallin, congruent, en coupe cristallographique dite Z (axe du disque parallèle à l'axe « optique » du cristal), élaboré par la technique de croissance dite de tirage « Czochralski », les faces planes des disques de niobate de lithium sont initialement polies ou doucies ; - niobate de lithium naturel permettant des fonctionnements à haute température (limite théorique de 1140°C environ) ; - niobate de lithium enrichi en lithium 7, élaboré à partir de carbonate de lithium enrichi en lithium 7, de teneur isotopique en lithium 7 supérieure à 99,90/0, et d'oxyde de niobium naturel et permettant de surcroît des fonctionnements sous fluence de neutrons élevée ; - niobate de lithium (naturel ou enrichi en lithium 7) pouvant avoir subi, avant la croissance du cristal, un procédé thermique destiné à éliminer le gaz CO2 des produits de base. Il est à noter que l'utilisation d'acier de type 304L et de la coupe cristallographique dite Z permet d'assembler favorablement ces deux matériaux par brasage, les valeurs des coefficients de dilatation thermique étant suffisamment proches dans le plan de la jonction. Avantageusement, les dépôts successifs des quatre couches sur chacun des éléments peuvent être effectués par pulvérisation cathodique sous vide, et ce dans un même cycle, le vide n'étant pas rompu entre les différentes phases de dépôts. Les dépôts (nature, épaisseurs) sont identiques sur chacune des faces à assembler par brasage pour des raisons de symétrie, les épaisseurs pouvant également ne pas être identiques.35 Deux exemples d'empilement de couches métalliques sont donnés ci-après, la première couche étant celle déposée sur le support ou le convertisseur ou l'électrode. Exemple A : Couche Fonction Matériau Epaisseur (microns) 1 ère couche Accrochage Chrome 0,05 2ème couche Brasure Or 5 3ème couche Brasure Indium 2 4ème couche Protection Or 0,1 1 o Exemple B : Couche Fonction Matériau Epaisseur (microns) 1 ère couche Accrochage Nikel-Chrome 0,05 80-20 2ème couche Brasure Or 5 3ème couche Brasure Indium 2 4ème couche Protection Or 0,15 Les jonctions J, et J2 sont élaborées grâce au cycle de brasage effectué dans les conditions suivantes : 15 - les pièces à assembler sont positionnées face métallisée contre face métallisée, et maintenues par pression modérée (la valeur couramment utilisée est de quelques 102 g/cm2, inférieure à 2 kg/cm2, pour des convertisseurs de diamètre 40 et 15 mm) pendant toute la durée du cycle ; - les pièces ainsi positionnées sont soumises à un cycle de brasage 20 dans un four, sous vide (soit à une pression inférieure ou égale à 3x10-5 torr, soit 4x10-5 mb ou 4x10-3 Pa), sans flux gazeux ;5 Le cycle de brasage comporte deux paliers de température illustrés en figure 2a, successivement : - un premier palier P1 permettant la fusion et la diffusion de l'indium, à basse température : 170°C, de durée T1 égale à 1 heure, le maintien de ce 5 palier permettant aussi les dégazages ; - une rampe de température entre 170°C et 650°C, de durée 4 heures ; - un second palier P2, à haute température : 650°C, de durée T2 égale à 2 heures ; 10 - une descente progressive en température. Une variante de cycle de brasure est illustré en figure 2b. Il est à noter en effet qu'il est également possible d'effectuer les cycles de brasure par montées progressives et non paliers stricts. Il est également possible d'effectuer des paliers intermédiaires pour 15 favoriser la mise en équi-température des pièces à braser. De manière générale, les quatre couches métalliques sont déposées successivement sans rompre le vide entre deux dépôts successifs, et les dépôts (natures, épaisseurs) sont identiques sur les deux pièces à assembler par brasage pour des raisons de symétrie, sans que l'égalité des épaisseurs 20 des couches soit une nécessité. Les épaisseurs d'indium et d'or destinées à former la couche finale d'or et d'indium de jonction, peuvent avantageusement être dans le rapport 2/5, correspondant à un pourcentage théorique d'indium (indium/(indium + or)) de l'ordre de 130/0 en masse et de 20 % en nombre d'atomes. 25 Les spécificités de composition or-indium et de température-durée de brasage procurent à l'assemblage brasé une température de fusion et désolidarisation, donc dans la pratique une température maximale d'utilisation, plus élevée que celle des méthodes de brasage or-indium qui utilisent des rapports indium/or plus importants et qui se limitent au palier 30 « basse température » de fusion-diffusion de l'indium, à des températures proches de celui du palier P1, pour lesquelles la température de fusion et de désolidarisation est insuffisante pour les applications citées précédemment. Second exemple de réalisation d'un assemblaqe utilisé dans un 35 traducteur selon l'invention : On réalise sur une face du support 1, sur les deux faces du convertisseur 3 et sur une face de l'électrode supérieure 2, le dépôt d'une couche d'or (après dépôt initial d'une couche d'accrochage, non représentée sur la figure 3) respectivement 11, 13i, 13s et 12 comme illustré en figure 3 et on intercale des feuilles d'or et d'indium (feuille d'indium insérée entre deux feuilles d'or), ou de mélange d'or et d'indium, F1 et F2 entre ces différents éléments (sur la figure 3, F1 et F2 peuvent représenter un ensemble de feuilles). Typiquement l'épaisseur de feuilles d'indium et d'or peut être de l'ordre d'une dizaine de microns. On peut alors procéder à l'un des cycles de brasage précédemment décrit afin d'obtenir le traducteur comprenant les deux jonctions J1 et J2 à base d'or et d'indium. Exemple de traducteur TUSHT de l'invention : Les assemblages précédemment décrits peuvent avantageusement être intégrés dans un traducteur ultrasonore TUSHT tel que celui représenté en figure 4 et destiné à pouvoir fonctionner à des températures très élevées, potentiellement de l'ordre de 900 à 1000 °C, permettant d'envisager des applications dans la cuve principale d'un réacteur nucléaire à neutrons rapides refroidi au sodium, dans tous ses régimes de fonctionnement. Le convertisseur 3 comprend un disque piézoélectrique de niobate de lithium plan pouvant typiquement avoir un diamètre de 40 mm ou 15 mm ou 6 mm et d'épaisseur 0,78 mm. La lame en acier 1 est plane, et peut être d'épaisseur 1,2 mm. Cette 25 valeur habituelle n'est pas limitative, elle est néanmoins contrainte par l'obligation de tenue de longue durée en sodium. L'électrode 2 est également en acier et plane, d'épaisseur habituellement comprise entre 1 et 2 mm, ces valeurs n'étant pas limitatives. La lame est soudée à un boîtier B également en acier. 30 Le traducteur est équipé d'un câble électrique Ce,, de type coaxial par exemple), dont l'âme est soudée à l'électrode et la gaine externe en acier est soudée au boîtier et donc électriquement reliée à la lame. Un écrou 4, vissé dans le boîtier, peut venir en appui sur l'électrode via une rondelle réalisée dans un matériau électriquement isolant (de la stumatite par exemple}. Cet écrou peut être remplacé par tout dispositif (ressort, ...), réalisant la même fonction. L'écrou 4 a pour but de : - s'opposer à des déformations de la lame pouvant endommager l'assemblage sous l'action d'une pression extérieure par exemple. Le dimensionnement de l'écrou est qualifié dans les conditions physiques de température et de pression représentatives d'une cuve de réacteur à eau pressurisée (170 bars, 320°C). L'écrou n'est pas nécessaire pour un fonctionnement dans les conditions normales de la cuve principale d'un réacteur à neutrons rapides refroidi au sodium liquide (sous faible pression, le dimensionnement garantit un fonctionnement sous 550°C et 40 bars) ; - d'appuyer l'électrode sur l'élément piézoélectrique dans la version à électrode non brasée (continuité électrique par contact résistif et/ou capacitif). Le nombre, la position et l'amortissement des fréquences de résonance sont ajustés en modifiant les épaisseurs des matériaux qui sont couplés acoustiquement : lame, élément piézoélectrique, électrode ou lame et élément piézoélectrique, selon les variantes. Un TUSHT peut posséder simultanément plusieurs fréquences de résonance (chacune possédant sa propre bande passante) et être utilisé indifféremment ou simultanément sur chacune de ces fréquences, en émetteur-récepteur par exemple, avec comme incidences : - la possibilité d'effectuer des mesures sous diverses échelles de résolution axiale ou latérale (directivité), celles-ci étant liées à la fréquence, 25 via la longueur d'onde des signaux, - la possibilité d'effectuer les mesures à la (les) fréquence(s) la (les) mieux appropriée(s) en fonction de l'atténuation des ondes acoustiques par le milieu de propagation, laquelle dépend en général de la fréquence et laquelle peut être une donnée variable. 30 Dans le dimensionnement standard, les TUSHT brasés sont utilisables en émetteur, en récepteur, en émetteur-récepteur dans un domaine étendu de fréquence (jusqu'à 5 MHz au moins). Avantageusement, le boîtier est en outre équipé de tubes d'aération Ta, et d'isolants électriques lei. Une fine couche d'or 51 peut être prévue en 35 extérieur du boitier côté lame 1, afin de faciliter le mouillage (au sens acoustique de la transmission des ultrasons) par le milieu de propagation des ondes ultrasonores Muttra, si celui-ci est du sodium liquide à basse température (inférieure à 350°C) par exemple. Le traducteur de la présente invention peut également 5 avantageusement comprendre : - des assemblages multi-strates, comprenant un ou plusieurs disques piézoélectriques associés selon le modèle Tonpiltz, sous contrainte mécanique, dans le but d'augmenter le rendement du traducteur (application aux techniques d'acoustique non linéaire), éventuellement en association 1 o avec une lame focalisante. Il peut être également intéressant d'assembler des traducteurs multiéléments (composés de pavés juxtaposés), utilisables dans des dispositifs de type imagerie mettant en oeuvre des procédés de traitement électronique ou informatique des signaux des divers éléments (sommations, 15 combinaisons, retards, ...). La réalisation peut être obtenue de diverses manières et par exemple : - en réalisant initialement un assemblage brasé classique (monoélément) support-convertisseur-électrode, puis définition des pavés 20 par usinage d'encoches (par sciage mécanique ou par tout autre procédé) dans l'épaisseur de l'assemblage (encoches traversant au moins l'électrode, voire l'élément piézoélectrique et pénétrant dans la lame) ; - en réalisant initialement un assemblage monoélément supportconvertisseur-électrode dont les métallisations de brasage (sur l'élément 25 piézoélectrique, voire sur la lame et l'électrode) sont limitées (par techniques de masques,...) à des pavés définissant les éléments du traducteur, puis séparation mécanique des pavés par usinage d'encoches ; - par brasage individuel des pavés préalablement découpés (matériau piézoélectrique et électrodes). 30 Enfin il est à noter que la technique d'assemblage par brasage est adaptable à diverses géométries : axisymétriques de révolution (disques), plaques (parallélépipèdes, par exemple). REVENDICATIONS1. Traducteur ultrasonore haute température comprenant une électrode supérieure (2) en acier ou métal, un convertisseur (3) en matériau piézoélectrique et un support (1) en acier ou métal assurant l'interface entre le convertisseur et le milieu de propagation des ondes acoustiques, une première jonction (J,) entre le support et le cristal piézoélectrique, une seconde jonction (J2) entre le convertisseur et l'électrode supérieure, caractérisé en ce que la première jonction consiste en un joint solide comprenant de l'or et de l'indium. 2. Traducteur ultrasonore haute température selon l'une des revendications 1, caractérisé en ce que la première et la seconde jonctions consistent en un joint solide comprenant de l'or et de l'indium. 3. Traducteur ultrasonore haute température selon l'une des 15 revendications 1 ou 2, caractérisé en ce que le matériau piézoélectrique est du niobate de lithium. 4. Traducteur ultrasonore haute température selon l'une des revendications 1 à 3, caractérisé en ce que le pourcentage atomique de 20 l'indium est inférieur à environ 35 %. 5. Traducteur ultrasonore haute température selon l'une des revendications 3 ou 4, caractérisé en ce que le niobate de lithium est un niobate naturel ou un niobate enrichi en isotope 7 du lithium. 6. Traducteur ultrasonore haute température selon l'une des revendications 3 à 5, caractérisé en ce que le niobate de lithium présente une coupe d'orientation Z (Y 90°). 30 7. Traducteur ultrasonore haute température selon l'une des revendications 3 à 5, caractérisé en ce que le niobate de lithium présente une coupe d'orientation Y 36 ° ou une coupe d'orientation Y 163 °. 25 8. Traducteur ultrasonore haute température selon l'une des revendications 1 à 7, caractérisé en ce qu'il comprend un boîtier intégrant l'assemblage : support-première jonction-convertisseur-seconde jonction-électrode supérieure, le support étant une lame intégrée audit boîtier. 9. Traducteur ultrasonore haute température selon la revendication 8, caractérisé en ce que le boîtier comprend des moyens d'aération permettant de renouveler la teneur en oxygène présente dans ledit boîtier. 10. Procédé de fabrication d'un traducteur ultrasonore haute température selon la revendication 1, caractérisé en ce qu'il comprend en outre les étapes suivantes pour réaliser les jonctions : - le dépôt d'une couche d'or suivi du dépôt d'une couche d'indium sur l'une des faces de l'électrode supérieure, sur les deux faces du convertisseur et sur une face du support en acier ; - l'empilement du support, du convertisseur, et de l'électrode supérieure, maintenu sous pression ; - la réalisation de la première jonction et de la seconde jonction à base de composés d'or et d'indium, par brasage. 11. Procédé de fabrication d'un traducteur ultrasonore haute température selon la revendication 1, caractérisé en ce qu'il comprend en 25 outre les étapes suivantes pour réaliser les jonctions : - le dépôt d'une couche d'or suivi du dépôt d'une couche d'indium sur une première face du convertisseur et sur une face du support en acier ; - la seconde face du convertisseur étant indifféremment du 30 traitement effectué sur la face de l'électrode, laissée nue ou recouverte d'une couche d'or suivie d'une couche d'indium ou recouverte d'une couche d'or, ou de tout autre matériau, de préférence non oxydable, et dont les propriétés électriques et diélectriques sont compatibles avec un couplage électrique 10 15 20 5 15 20 25 30résistif et/ou capacitif, par exemple, du convertisseur et de l'électrode par contact ; la face de l'électrode pouvant être indifféremment du traitement effectué sur la seconde face du convertisseur, laissée nue ou recouverte d'une couche d'or suivie d'une couche d'indium ou recouverte d'une couche d'or, ou de tout autre matériau, de préférence non oxydable, et dont les propriétés électriques et diélectriques sont compatibles avec un couplage électrique résistif et/ou capacitif, par exemple, de l'électrode et du convertisseur par contact ; l'empilement du support et du convertisseur maintenu sous pression, ladite première face du convertisseur étant en regard dudit support ; la réalisation de la première jonction à base de composé d'or et d'indium, par brasage ; l'empilement de l'électrode supérieure sur le convertisseur ; la réalisation de la seconde jonction par contact entre le convertisseur et l'électrode supérieure. 12. Procédé de fabrication d'un traducteur ultrasonores haute température selon la revendication 10, caractérisé en ce qu'il comprend en outre pour réaliser les jonctions brasées : - l'assemblage de l'ensemble constitué par l'électrode supérieure, le convertisseur et le support, ou le convertisseur et le support, en présence de feuille intercalée à base d'or et d'indium, ou de mélanges d'or et d'indium, entre chacun des éléments précités ; - une opération de brasage. 13. Procédé de fabrication d'un traducteur selon la revendication 12, caractérisé en ce qu'il comprend en outre la réalisation de couches préalables d'or sur les faces desdits éléments destinés à être en regard dans l'opération d'assemblage par brasage, de manière à favoriser l'adhérence desdites feuilles à base d'or et d'indium, ou de mélange d'or et d'indium. 35 14. Procédé de fabrication d'un traducteur selon l'une des revendications 10 à 13, caractérisé en ce que les dépôts de couches sont réalisés par pulvérisation cathodique. 15. Procédé de fabrication d'un traducteur selon les revendications 10 à 14, caractérisé en ce qu'il comprend en outre, préalablement aux dépôts de couches d'or, la réalisation de couches d'accrochage sur les faces de l'électrode et/ou du convertisseur et/ou du support. 16. Traducteur ultrasonore haute température selon la revendication 15, caractérisé en ce que la ou les couches d'accrochage sont à base de chrome et/ou de chrome et de nickel ou de titane. 17. Procédé de fabrication d'un traducteur selon les revendications 10 et 12, caractérisé en ce qu'il comprend en outre, le dépôt d'une couche de protection sur la couche d'indium. 18. Procédé de fabrication d'un traducteur selon la revendication 20 17, caractérisé en ce que la couche de protection est à base d'or. 19. Procédé de fabrication d'un traducteur ultrasonore haute température selon l'une des revendications 9 à 17, caractérisé en ce qu'il comprend les cycles de brasage comportant les étapes suivantes : - une première étape de montée en température à une première température comprise entre environ 150°C et environ 400°C permettant la fusion et la diffusion de l'indium dans l'or et le maintien à cette première température pendant une première durée correspondant à un premier palier ; - une deuxième étape de montée en température à une seconde température comprise entre environ 400°C et environ 1000°C et le maintien à cette seconde température pendant une seconde durée correspondant à un second palier. 10 15 25 30 20. Procédé de fabrication d'un traducteur ultrasonore haute température selon la revendication 19, caractérisé en ce que ladite première température est de l'ordre de 170°C. 21. Procédé de fabrication d'un traducteur selon l'une des revendications 19 ou 20, caractérisé en ce que ladite seconde température est de l'ordre de 650 °C. 22. Procédé de fabrication d'un traducteur selon l'une des 1 o revendications 19 à 21, caractérisé en ce que la première température est légèrement ascendante durant la première durée. 23. Procédé de fabrication d'un traducteur ultrasonores haute température selon l'une des revendications 19 à 22, caractérisé en ce que la 15 première durée est de l'ordre de 1 heure, la seconde durée étant de l'ordre de 2 heures, la montée en température entre ladite première température et ladite seconde température étant de l'ordre de 4 heures. 24. Procédé de fabrication d'un traducteur selon l'une des 20 revendications 10 à 12 et 19 à 23, caractérisé en ce que les étapes de réalisation des jonctions brasées sont effectuées sous un vide secondaire pouvant être de l'ordre de 10-5 mbar. 25. Procédé de fabrication d'un traducteur selon l'une des 25 revendications 10 à 12 et 19 à 23, caractérisé en ce que les étapes de réalisation des jonctions brasées sont effectuées en maintenant l'assemblage sous une contrainte de pression modérée, qui peut être inférieure à environ 2 kg/cm2. 30